【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
（ａ）少なくとも１つのヒドロキシル含有化合物（Ａ）と、
（ｂ）遊離および／またはブロックイソシアネート基を有し、少なくとも部分的に加水分解性のシラン基を含む少なくとも１つの飽和化合物（Ｂ）と、
（ｃ）シラン基の架橋のための少なくとも１つの触媒（Ｄ）と
を含む非プロトン性溶媒ベースの塗料であって、
平均してポリエステルの少なくとも１つのヒドロキシル官能基がＣ８〜Ｃ９のモノカルボン酸異性体の群から選択される少なくとも１つの酸でエステル化されている少なくとも１つの超分岐樹枝状ヒドロキシ官能性ポリエステルをヒドロキシ含有化合物（Ａ）として含む、塗料。
【請求項２】
モノカルボン酸は飽和されているか、あるいはモノカルボン酸はオクタン酸またはイソノナン酸、好ましくはイソノナン酸である、請求項１に記載の塗料。
【請求項３】
前記塗料が、ＤＩＮ  ５３２４０により測定されたＯＨ価が１８０ｍｇＫＯＨ／ｇ以上である少なくとも１つの超分岐樹枝状ヒドロキシ官能性ポリエステルをヒドロキシル含有化合物（Ａ）として含む、請求項１または２に記載の塗料。
【請求項４】
ポリエステルは、ＤＩＮ  ５３２４０に従って測定されたヒドロキシル価が１８０ｍｇＫＯＨ／ｇを超え、好ましくは１８５〜２４０ｍｇＫＯＨ／ｇであり、かつ／または（ヒドロキシ官能性ポリエステルの遊離およびエステル化ヒドロキシル基の数により示される）ヒドロキシ官能価が１６を超える、請求項１から３までのいずれか１項に記載の塗料。
【請求項５】
ポリエステルは、ＤＩＮ  ５３４０２に従って測定された酸価が８．０以下、好ましくは０〜６．０であり、かつ／またはポリエステルは、０．１質量％の酢酸を含むＴＨＦ中のポリスチレン標準を用いてＧＰＣを介して測定された数平均分子量が１５００〜４０００ｇ／モル、好ましくは２０００〜３５００ｇ／モルである、請求項１から４までのいずれか１項に記載の塗料。
【請求項６】
ポリエステルは、４未満の多分散度Ｍｗ／Ｍｎ、好ましくは２．５未満のＭｗ／Ｍｎ、より好ましくは２．０以下のＭｗ／Ｍｎを有する、請求項１から５までのいずれか１項に記載の塗料。
【請求項７】
酢酸ブチル、または酢酸ブチルを含む溶媒混合物、具体的には、溶媒混合物の全質量に基づいて少なくとも６０質量％の酢酸ブチルを含む溶媒混合物を溶媒として含む、請求項１から６までのいずれか１項に記載の塗料。
【請求項８】
ポリエステルは、ヒドロキシ官能性ポリエステルの部分的エステル化を介して製造可能であり、他方で、このヒドロキシ官能性ポリエステルは、反応性の、望ましい場合に保護されたヒドロキシル末端基を有する樹枝状ポリマー多官能価ポリアルコールを合成するための方法を介して製造可能であり、
ポリマーポリアルコールは、ｎ個の反応性基（Ａ１）を有するモノマーまたはポリマー開始剤分子に由来するｎ個の樹枝状分枝を有し、各分岐は、ｇ個の分岐世代を含み、各世代は、その少なくとも２つが反応性ヒドロキシル基（Ａ２）であり、１つが、反応性基（Ａ１）および／またはヒドロキシル基（Ａ２）と反応性のカルボキシル基（Ａ３）である３つの官能基を有する少なくとも１つのポリマーまたはモノマー分岐連鎖延長剤、ならびに望まれる場合は、その１つが保護ヒドロキシル基（Ａ２''）であり、１つが、ヒドロキシル基と反応する基（Ａ４）である２つの官能基を有する少なくとも１つのスペーサ連鎖延長剤を含む少なくとも１つのスペーサ世代を含み、ｎおよびｇは整数であり、少なくとも１であり、
（ｉ）使用されるモノマーまたはポリマー連鎖分岐延長剤の２つのヒドロキシル基（Ａ２）は、アセタール保護ヒドロキシル基（Ａ２’）であり、アセタールによる保護は、２つのヒドロキシル基（Ａ２）とアセタール形成性カルボニル化合物との反応を介して得られ、
（ｉｉ）第１の分岐世代を、反応性基（Ａ１）とカルボキシル基（Ａ３）との反応を介して、反応性基（Ａ１）とカルボキシル基（Ａ３）とのモル比を少なくとも１として開始剤分子に添加して、アセタール保護ヒドロキシル基（Ａ２’）、および１つの世代を含むｎ個の樹枝状分枝を有するポリマーポリアルコールを生成し、望まれる場合はアセタール開裂によってアセタール保護ヒドロキシル基（Ａ２’）を脱保護して、反応性ヒドロキシル基（Ａ２）を有するポリマーポリアルコールを生成し、
（ｉｉｉ）さらなる分岐世代を、アセタール開裂による脱保護によって得られた反応性ヒドロキシル基（Ａ２）とカルボキシル基（Ａ３）との反応を介して、ヒドロキシル基（Ａ２）とカルボキシル基（Ａ３）とのモル比を少なくとも１として、ｇ−１の反復工程で添加して、アセタール保護ヒドロキシル基（Ａ２’）、および２つ以上の世代を含むｎ個の樹枝状分枝を有するポリマーポリアルコールを生成し、望まれる場合はアセタール開裂によってアセタール保護ヒドロキシル基（Ａ２’）を脱保護して、反応性ヒドロキシル基（Ａ２）を有するポリマーポリアルコールを生成し、
望まれる場合は、（ｉｖ）工程（ｉｉ）および／または個々に工程（ｉｉｉ）の各反復工程に続いて、
（ａ）例えば、利用可能な反応性ヒドロキシル基（Ａ２）のアセタール、ケタールおよび／またはエステルとしての保護などの部分保護を行って、工程（ｉｉｉ）または反復工程（ｉｉ）において使用するための少なくとも１つの反応性ヒドロキシル基（Ａ２）を有するポリマーポリアルコールを生成し、かつ／または
（ｂ）任意のスペーサ連鎖延長剤を添加することで、保護ヒドロキシル基（Ａ２''）の脱保護に続いて、工程（ｉｉｉ）または反復工程（ｉｉｉ）において使用するための反応性ヒドロキシル基（Ａ２）、および１つ以上の分岐世代を含むｎ個の樹枝状分枝を有するポリマーポリアルコールを生成し、少なくとも１つのスペーサ世代が少なくとも１つの部分世代である、請求項１から７までのいずれか１項に記載の塗料。
【請求項９】
触媒は、リンを含有し、かつ／または１つ以上の触媒（Ｄ）は、置換ホスホン酸ジエステルおよび／または二ホスホン酸ジエステル、置換リン酸モノエステルおよび／またはリン酸ジエステルの群、好ましくは、非環式リン酸ジエステルおよび／または環式リン酸ジエステル、および／または対応するアミンブロックリン酸エステルからなる群から選択される、請求項１から８までのいずれか１項に記載の塗料。
【請求項１０】
化合物（Ｂ）は、
構造単位（Ｉ）および（ＩＩ）の全体に基づいて、２．５〜９７．５モル％の式（Ｉ）
−Ｎ（Ｘ−ＳｉＲ''ｘ（ＯＲ’）３−ｘ）ｎ（Ｘ’−ＳｉＲ''ｙ（ＯＲ’）３−ｙ）ｍ  （Ｉ）
［式中、
Ｒ’は、水素、アルキルまたはシクロアルキルであり、炭素鎖を非隣接酸素、硫黄またはＮＲａ基によって分断することが可能であり、Ｒａ＝アルキル、シクロアルキル、アリールまたはアラルキルであり、好ましくはＲ’＝エチルおよび／またはメチルであり、
Ｘ、Ｘ’は、１〜２０個の炭素原子を有する直鎖状および／または分岐状アルキレンまたはシクロアルキレン基であり、好ましくはＸ、Ｘ’＝１〜４個の炭素原子を有するアルキレン基であり、
Ｒ''＝アルキル、シクロアルキル、アリールまたはアラルキルであり、炭素鎖を非隣接酸素、硫黄またはＮＲａ基によって分断することが可能であり、Ｒａ＝アルキル、シクロアルキル、アリールまたはアラルキルであり、好ましくはＲ''＝特に１〜６個のＣ原子を有するアルキル基であり、
ｎ＝０〜２であり、ｍ＝０〜２であり、ｍ＋ｎ＝２であり、
ｘ、ｙ＝０〜２である］の少なくとも１つの構造単位と、
構造単位（Ｉ）および（ＩＩ）の全体に基づいて、２．５〜９７．５モル％の式（ＩＩ）
−Ｚ−（Ｘ−ＳｉＲ''ｘ（ＯＲ’）３−ｘ）（ＩＩ）
［式中、
Ｚ＝−ＮＨ−、−ＮＲ−、−Ｏ−であり、
Ｒ＝アルキル、シクロアルキル、アリールまたはアラルキルであり、炭素鎖を非隣接酸素、硫黄またはＮＲａ基によって分断することが可能であり、Ｒａ＝アルキル、シクロアルキル、アリールまたはアラルキルであり、
ｘ＝０〜２であり、
Ｘ、Ｒ’、Ｒ''は、式（Ｉ）の場合に指定された定義を有する］の少なくとも１つの構造単位とを含む、請求項１から９までのいずれか１項に記載の塗料。
【請求項１１】
化合物（Ｂ）は、それぞれの場合において構造単位（Ｉ）および（ＩＩ）の全体に基づいて、５〜９５モル％、具体的には１０〜９０モル％、より好ましくは２０〜８０モル％、特に３０〜７０モル％の少なくとも１つの式（Ｉ）の構造単位、ならびにそれぞれの場合において構造単位（Ｉ）および（ＩＩ）の全体に基づいて、５〜９５モル％、具体的には１０〜９０モル％、より好ましくは２０〜８０モル％、特に３０〜７０モル％の少なくとも１つの式（ＩＩ）の構造単位を含む、請求項１０に記載の塗料。
【請求項１２】
構造要素（Ｉ）および（ＩＩ）は、それぞれの場合において、ヒドロキシル基およびイソシアネート基の画分ならびに構造要素（Ｉ）および（ＩＩ）の画分から形成される、塗料における架橋に重要な官能基の合計に基づいて、２．５〜９７．５モル％、好ましくは５〜９５モル％、より好ましくは１０〜９０モル％の比率で存在する、請求項１０または１１に記載の塗料。
【請求項１３】
ポリイソシアネート（Ｂ）において、コアポリイソシアネート構造におけるイソシアネート基の２．５〜９０モル％が構造単位（Ｉ）に対して反応しており、コアポリイソシアネート構造におけるイソシアネート基の２．５〜９０モル％が構造単位（ＩＩ）に対して反応しており、かつ／または構造単位（Ｉ）および／または（ＩＩ）に対して反応したコアポリイソシアネート構造におけるイソシアネート基の全比率が５〜９５モル％であり、コアポリイソシアネート構造は、１，６−ヘキサメチレンジイソシアネート、イソホロンジイソシアネート、４，４’−メチレンジイソシクロヘキシルジイソシアネート、前記ポリイソシアネートのビウレットダイマーおよび／または前記ポリイソシアネートのイソシアヌレートトリマーの群から選択される、請求項１０から１２までのいずれか１項に記載の塗料。
【請求項１４】
着色下塗り膜を、場合によって予め塗装された基板に塗布した後、請求項１から１３までのいずれか１項に記載の塗料の膜を塗布することを含む、多段階塗装方法。
【請求項１５】
着色下塗り膜の塗布に続いて、最初に、塗布された下塗り塗料材料を室温〜８０℃の温度で乾燥させ、請求項１から１３までのいずれか１項に記載の塗料の塗布に続いて、該系を１分〜１０時間の時間にわたって３０〜２００℃の温度で硬化させる、請求項１４に記載の多段階塗装方法。
【請求項１６】
透明塗料材料としての請求項１から１３までのいずれか１項に記載の塗料の使用、あるいは自動車ＯＥＭ仕上げまたは自動車再仕上げのための請求項１４または１５に記載の方法の使用。
【請求項１７】
少なくとも１つの着色下塗り塗料およびその上に配置された少なくとも１つの透明塗料を含み、透明塗料が請求項１から１３までのいずれか１項に記載の塗料から製造された、多重塗装効果および／またはカラー塗料系。